(57)【要約】【課題】  本発明は、大面積の液晶表示装置を製造する場合であっても、カラーフィルタと液晶駆動側基板とのギャップを一定に保つことが可能なスペーサを有するカラーフィルタ、およびその製造方法を提供することを主目的としている。【解決手段】  上記目的を達成するために、本発明は、基材と、前記基材上にパターン状に形成された遮光部と、前記基材の前記遮光部により区画された開口部上に形成された着色層と、前記遮光部および前記着色層を覆うように形成されたオーバーコート層とを有し、前記オーバーコート層は、前記遮光部上に積層された一部の領域が撥液性物質を含有する撥液性領域とされており、前記撥液性領域上に、ビーズおよび樹脂を含有するビーズ組成物層が形成されていることを特徴とするカラーフィルタを提供する。【選択図】  図１
2006337935.tif 000002
【特許請求の範囲】
【請求項１】
基材と、前記基材上にパターン状に形成された遮光部と、前記基材の前記遮光部により区画された開口部上に形成された着色層と、前記遮光部および前記着色層を覆うように形成されたオーバーコート層とを有し、前記オーバーコート層は、前記遮光部上に積層された一部の領域が撥液性物質を含有する撥液性領域とされており、前記撥液性領域上に、ビーズおよび樹脂を含有するビーズ組成物層が形成されていることを特徴とするカラーフィルタ。
【請求項２】
前記オーバーコート層が、透明樹脂層のみからなり、前記撥液性領域は前記透明樹脂層表面がフッ素を含有する領域であることを特徴とする請求項１に記載のカラーフィルタ。
【請求項３】
前記オーバーコート層が、平坦化層と、前記平坦化層上に形成され、光触媒およびバインダを含有する光触媒含有層とを有し、前記撥液性領域は前記光触媒含有層が撥液性物質を含有する領域であることを特徴とする請求項１に記載のカラーフィルタ。
【請求項４】
基材と、前記基材上にパターン状に形成された遮光部と、前記基材の前記遮光部により区画された開口部上に形成された着色層と、前記遮光部および前記着色層を覆うように形成されたオーバーコート層とを有するカラーフィルタ用基板の、前記オーバーコート層表面を撥液化処理する撥液化処理工程と、
前記撥液化処理されたオーバーコート層のうち、前記遮光部上に積層されている領域に、パターン状にインクジェット法により硬化性樹脂含有液を塗布する硬化性樹脂含有液塗布工程と、
前記硬化性樹脂含有液上にビーズを散布するビーズ散布工程と、
前記硬化性樹脂含有液を硬化させる硬化工程と、
前記オーバーコート層表面を洗浄する洗浄工程と、
前記オーバーコート層表面を親液化処理する親液化処理工程と
を有することを特徴とするカラーフィルタの製造方法。
【請求項５】
基材と、前記基材上にパターン状に形成された遮光部と、前記基材の前記遮光部により区画された開口部上に形成された着色層と、前記遮光部および前記着色層を覆うように形成されたオーバーコート層とを有するカラーフィルタ用基板の、前記オーバーコート層表面を撥液化処理する撥液化処理工程と、
前記撥液化処理されたオーバーコート層のうち、前記遮光部上に積層されている領域に、パターン状にインクジェット法により硬化性樹脂およびビーズを含有するビーズ分散液を塗布するビーズ分散液塗布工程と、
前記ビーズ分散液を硬化させる硬化工程と、
前記オーバーコート層表面を親液化処理する親液化処理工程と
を有することを特徴とするカラーフィルタの製造方法。
【請求項６】
前記撥液化処理工程が、オーバーコート層にフッ素化合物を導入ガスとしてプラズマ照射し、フッ素を導入する工程であることを特徴とする請求項４または請求項５に記載のカラーフィルタの製造方法。
【請求項７】
前記撥液化処理工程が、オーバーコート層上に、少なくとも光触媒および撥液性を有するバインダを含有し、エネルギー照射に伴う光触媒の作用により液体との接触角が低下する光触媒含有層を形成する工程であることを特徴とする請求項４または請求項５に記載のカラーフィルタの製造方法。
【発明の詳細な説明】
【技術分野】
【０００１】
本発明は、スペーサが均一な高さで所定の場所に形成された、高品質なカラーフィルタおよびその製造方法に関するものである。
【背景技術】
【０００２】
液晶表示装置は、カラーフィルタと液晶駆動側基板とを対向させ、両者の間に液晶化合物を封入して薄い液晶層を形成し、液晶駆動側基板により液晶層内の液晶配列を電気的に制御してカラーフィルタの透過光または反射光の量を選択的に変化させることによって表示を行う。
【０００３】
このような液晶表示装置には、スタティック駆動方式、単純マトリックス方式、アクティブマトリックス方式など種々の駆動方式があるが、近年、パーソナルコンピューターや携帯情報端末などのフラットディスプレーとして、アクティブマトリックス方式又は単純マトリックス方式の液晶パネルを用いたカラー液晶表示装置が急速に普及してきている。
【０００４】
図８は、アクティブマトリックス方式の液晶表示装置パネルの一例である。液晶表示装置１０１は、カラーフィルタ１１と液晶駆動側基板であるＴＦＴアレイ基板１２とを対向させて１〜１０μｍ程度の間隙部１３を設け、この間隙部１３内に液晶Ｌを充填し、その周囲をシール材１４で密封した構造をとっている（例えば特許文献１等）。カラーフィルタ１１は、基材１５上に、着色層１７間の境界部を遮光するために所定のパターンに形成された遮光部１６と、複数の色（通常、赤（Ｒ）、緑（Ｇ）、青（Ｂ）の３原色）を所定順序に配列した着色層１７と、オーバーコート層１８と、透明電極膜１９とが、透明基板に近い側からこの順に積層された構造をとっている。
【０００５】
一方、ＴＦＴアレイ基板１２は、透明基板上にＴＦＴ素子を配列し、透明電極膜を設けた構造をとっている（図示せず）。また、カラーフィルタ１１及びこれと対向するＴＦＴアレイ基板１２の内面側には配向膜２０が設けられる。そして、着色層の背後にある液晶層の光透過率を制御することによってカラー画像が得られる。
【０００６】
ここで、間隙部１３の厚さ、すなわちセルギャップ（カラーフィルタと液晶駆動側基板の間隙距離）は液晶層の厚さそのものであり、色ムラやコントラストムラといった表示ムラを防止し、均一な表示、高速応答性、高コントラスト比、広視野角等の良好な表示性能をカラー液晶表示装置に付与するためには、セルギャップを一定且つ均一に維持する必要がある。
【０００７】
セルギャップを維持する方法としては、例えば図８に示すように、間隙部１３内にスペーサとしてガラス、アルミナ又はプラスチック等からなる一定サイズの球状又は棒状粒子のビーズスペーサ２１を多数散在させ、カラーフィルタ１１とＴＦＴアレイ基板１２とを貼り合わせ、液晶を注入する方法がある。この方法においては、ビーズスペーサの大きさをもってセルギャップが決定され、維持される。しかしながら、上記方法では、カラーフィルタ全面にビーズスペーサが散布されることから、着色層上にもビーズスペーサが散布され、この部分での光の透過率が低くなり、液晶表示装置の輝度が低くなる、という問題があった。
【０００８】
また、例えば図９に示すように、カラーフィルタ１１の内面側であって遮光部１６上（非表示領域）に、セルギャップに対応する高さを有する柱状スペーサ２２を形成する方法も一般的に行われている（例えば特許文献２等）。このような柱状スペーサ２２は、カラーフィルタの透明基板上に光硬化性樹脂を均一な厚みに塗布し、得られた塗膜をフォトリソグラフィーによってパターン露光して硬化させることにより、液晶表示装置の非表示領域に形成される。しかしながら、この方法においては、液晶表示装置が大面積化された場合等、柱状スペーサの高さを一定に形成することが難しく、液晶表示装置の表示ムラや表示不良が発生する場合がある、という問題があった。
【特許文献１】特許公開平８−１９４２１６号公報
【特許文献２】特許公開２００１−１５９７０７号公報
【発明の開示】
【発明が解決しようとする課題】
【０００９】
そこで、大面積の液晶表示装置を製造する場合であっても、カラーフィルタと液晶駆動側基板とのギャップを一定に保つことが可能なスペーサを有するカラーフィルタ、およびその製造方法の提供が望まれている。
【課題を解決するための手段】
【００１０】
本発明は、基材と、上記基材上にパターン状に形成された遮光部と、上記基材の上記遮光部により区画された開口部上に形成された着色層と、上記遮光部および上記着色層を覆うように形成されたオーバーコート層とを有し、上記オーバーコート層は、上記遮光部上に積層された一部の領域が撥液性物質を含有する撥液性領域とされており、上記撥液性領域上に、ビーズおよび樹脂を含有するビーズ組成物層が形成されていることを特徴とするカラーフィルタを提供する。
【００１１】
本発明においては、上記オーバーコート層が撥液性領域をパターン状に有しており、この撥液性領域上にビーズ組成物層が形成されている。このため、ビーズ組成物層がインクジェット法等により形成される際、塗布されたビーズ組成物層形成用塗工液等がオーバーコート層上で濡れ広がってしまうことが少なく、目的とする範囲にのみビーズ組成物層が形成されたものとすることができる。またこれにより、ビーズ組成物層の形状を制御することが容易となり、均一な高さにビーズ形成層が形成されたものとすることができる。また、上記ビーズ組成物層は、上記遮光部が形成されている領域、すなわち非表示領域上に形成されていることから、本発明のカラーフィルタを液晶表示装置に用いた際、輝度が低下すること等のないものとすることができるという利点も有する。またさらに、本発明においては、上記ビーズ組成物層が形成されている領域のみのオーバーコート層が撥液性とされていることから、本発明のカラーフィルタ上に、例えば配向膜等を形成する際、オーバーコート層が配向膜形成用塗工液等をはじいてしまうこと等のないものとすることができる。
【００１２】
上記発明においては、上記オーバーコート層が、透明樹脂層のみからなり、上記撥液性領域を、上記透明樹脂層表面がフッ素を含有する領域としてもよい。この場合、上記撥液性領域の撥液性を高いものとすることができ、上記ビーズ組成物層が、より均一な膜厚で目的とする形状に形成されたものとすることができる。
【００１３】
また上記発明においては、上記オーバーコート層が、平坦化層と、上記平坦化層上に形成され、光触媒およびバインダを含有する光触媒含有層とを有し、上記撥液性領域を、上記光触媒含有層が撥液性物質を含有する領域としてもよい。この場合、上記光触媒含有層の液体との接触角を利用して上記ビーズ組成物層を形成した後、上記光触媒含有層にエネルギーを照射することによって、ビーズ組成物層が形成された領域以外の光触媒含有層表面の液体との接触角を容易に低下させることができるという利点を有する。
【００１４】
また本発明は、基材と、上記基材上にパターン状に形成された遮光部と、上記基材の上記遮光部により区画された開口部上に形成された着色層と、上記遮光部および上記着色層を覆うように形成されたオーバーコート層とを有するカラーフィルタ用基板の、上記オーバーコート層表面を撥液化処理する撥液化処理工程と、上記撥液化処理されたオーバーコート層のうち、上記遮光部上に積層されている領域に、パターン状にインクジェット法により硬化性樹脂含有液を塗布する硬化性樹脂含有液塗布工程と、上記硬化性樹脂含有液上にビーズを散布するビーズ散布工程と、上記硬化性樹脂含有液を硬化させる硬化工程と、上記オーバーコート層表面を洗浄する洗浄工程と、上記オーバーコート層表面を親液化処理する親液化処理工程とを有することを特徴とするカラーフィルタの製造方法を提供する。
【００１５】
本発明によれば、上記撥液化処理工程により、オーバーコート層上を撥液化処理することから、上記硬化性樹脂含有液塗布工程において、上記硬化性樹脂含有液が濡れ広がることを防止することができる。これにより、目的とする領域にのみ高精細なパターン状に硬化性樹脂含有液を塗布することができ、この硬化性樹脂含有液上にビーズが散布されたスペーサの高さや形状を均一なものとすることができる。したがって、ビーズが散布された後、硬化性樹脂含有液を硬化させることにより形成されたスペーサの高さを均一なものとすることができ、液晶表示装置に用いられた際、カラーフィルタと液晶駆動側基板とのギャップを均一に保つことが可能なカラーフィルタとすることができるのである。またさらに、本発明においては、上記洗浄工程後、オーバーコート層表面を親液化する親液化処理工程を行うことから、上記カラーフィルタ上に例えば配向膜を形成する際、配向膜形成用塗工液等が上記オーバーコート層上ではじかれてしまうこと等がないものとすることができ、これらの層を均一に形成することができる、という利点も有する。
【００１６】
また、本発明は、基材と、上記基材上にパターン状に形成された遮光部と、上記基材の上記遮光部により区画された開口部上に形成された着色層と、上記遮光部および上記着色層を覆うように形成されたオーバーコート層とを有するカラーフィルタ用基板の、上記オーバーコート層表面を撥液化処理する撥液化処理工程と、上記撥液化処理されたオーバーコート層のうち、上記遮光部上に積層されている領域に、パターン状にインクジェット法により硬化性樹脂およびビーズを含有するビーズ分散液を塗布するビーズ分散液塗布工程と、上記ビーズ分散液を硬化させる硬化工程と、上記オーバーコート層表面を親液化処理する親液化処理工程とを有することを特徴とするカラーフィルタの製造方法を提供する。
【００１７】
本発明によれば、上記撥液化処理工程により、オーバーコート層表面を撥液化処理することから、上記ビーズ分散液塗布工程において、上記ビーズ分散液が濡れ広がることを防止することができる。これにより、目的とする形状や高さにビーズ分散液を塗布することが可能となり、ビーズ分散液を硬化させることにより形成されるスペーサの高さを均一なものとすることができるのである。またさらに、本発明においては、上記オーバーコート層表面を親液化する親液化処理工程を行うことから、上記カラーフィルタ上に例えば配向膜を形成する際、配向膜形成用塗工液等が上記オーバーコート層上ではじかれてしまうこと等がないものとすることができ、均一にこれらの層を形成することが可能なものとすることができる、という利点も有する。
【００１８】
上記発明においては、上記撥液化処理工程を、オーバーコート層にフッ素化合物を導入ガスとしてプラズマ照射し、フッ素を導入する工程としてもよい。この場合、上記オーバーコート層表面に均一にフッ素を導入することができ、オーバーコート層表面を高い撥液性を有するものとすることができる。これにより、上記硬化性樹脂含有液や上記ビーズ分散液を目的とするパターン状に塗布することが可能となり、均一な高さを有するスペーサが所定の領域に形成されたカラーフィルタを製造することができるのである。またこの場合、上記親液化工程において、紫外光や窒素ガスを導入ガスとしてプラズマ照射すること等によって、容易にオーバーコート層上を親液性とすることが可能となる。
【００１９】
また上記発明においては、上記撥液化処理工程を、オーバーコート層上に、少なくとも光触媒およびバインダを含有し、エネルギー照射に伴う光触媒の作用により液体との接触角が低下する光触媒含有層を形成する工程としてもよい。この場合、上記光触媒含有層の撥液性によって、上記硬化性樹脂含有液や上記ビーズ分散液を目的とするパターン状に塗布することが可能となる。またこの場合、上記親液化処理工程において、上記光触媒含有層にエネルギー照射することにより、光触媒の作用を利用して容易にオーバーコート層表面を容易に親液化することができるという利点を有している。
【発明の効果】
【００２０】
本発明によれば、ビーズ組成物層が均一な高さで、非表示領域にのみ形成されたカラーフィルタとすることができ、色ムラや光漏れ等がなく、輝度の高い液晶表示装置を製造可能なカラーフィルタとすることができる。またさらに本発明によれば、カラーフィルタ上に形成される配向膜等にムラが生じること等の少ないものとすることができる、という効果も奏する。
【発明を実施するための最良の形態】
【００２１】
本発明は、スペーサが均一な高さで所定の場所に形成された、高品質なカラーフィルタおよびその製造方法に関するものである。以下、それぞれについてわけて説明する。
【００２２】
Ａ．カラーフィルタ
まず、本発明のカラーフィルタについて説明する。本発明のカラーフィルタは、オーバーコート層の構成によって、２つの実施態様がある。以下、それぞれの実施態様ごとにわけて説明する。
【００２３】
１．第１実施態様
本発明のカラーフィルタの第１実施態様は、基材と、上記基材上にパターン状に形成された遮光部と、上記基材の上記遮光部により区画された開口部上に形成された着色層と、上記遮光部および上記着色層を覆うように形成されたオーバーコート層とを有し、上記オーバーコート層は、上記遮光部上に積層された一部の領域が撥液性物質を含有する撥液性領域とされており、上記撥液性領域上に、ビーズおよび樹脂を含有するビーズ組成物層が形成されていることを特徴とするものであって、上記オーバーコート層が、透明樹脂層のみからなり、上記撥液性領域は上記透明樹脂層表面がフッ素を含有する領域とされているものである。
【００２４】
本実施態様のカラーフィルタは、例えば図１に示すように、基材１と、その基材１上にパターン状に形成された遮光部２と、上記基材１上であって、上記遮光部２により区画された開口部上に形成された着色層３と、上記遮光部２および着色層３を覆うように形成された透明樹脂層からなるオーバーコート層４と、そのオーバーコート層４上にパターン状に形成されたビーズ組成物層５とを有しているものである。またこの際、上記オーバーコート層４は透明樹脂層のみからなり、このオーバーコート層４のうち、遮光部２と積層されている領域には、透明樹脂層表面がフッ素を含有する撥液性領域（図中、ａで示される領域）がパターン状に形成されている。また上記ビーズ組成物層５は、この撥液性領域（図中、ａで示される領域）上に形成されている。なお、本実施態様のカラーフィルタにおいては、液晶表示装置に用いられた際、上記ビーズ組成物層５が、カラーフィルタと液晶駆動側基板との間隙を一定に保つスペーサとして用いられることとなる。
【００２５】
本実施態様においては、上記オーバーコート層上に撥液性領域が形成されていることから、例えばビーズ組成物層形成用塗工液を所定の位置にインクジェット法等により滴下してビーズ組成物層が形成される際、上記オーバーコート層上でビーズ組成物層形成用塗工液が濡れ広がらないものとすることができる。したがって、目的とする領域にのみ高精細にビーズ組成物層が形成されたものとすることができ、またビーズ組成物層の高さを容易に制御することができる。これにより、本実施態様のカラーフィルタを液晶表示装置に用いた際、カラーフィルタと液晶駆動側基板とのギャップを一定に保つことが可能となり、色ムラや光漏れ等のない高品質なものとすることができるのである。
【００２６】
また、本実施態様においては、上記ビーズ組成物層が、上記遮光部が形成されている領域、すなわち非表示領域上に形成されていることから、カラーフィルタが液晶表示装置に用いられた際、ビーズ組成物層によって着色層の光透過性が低下すること等がないものとすることができる、という利点も有している。またさらに、本実施態様においては、上記ビーズ組成物層が形成されている領域のみに撥液性領域が形成されていることから、本実施態様のカラーフィルタ上に、例えば配向膜等を形成する際、オーバーコート層が配向膜形成用塗工液等をはじいてしまうこと等のないものとすることもできる。
以下、本実施態様のカラーフィルタの各構成ごとに詳しく説明する。
【００２７】
ａ．オーバーコート層
まず、本実施態様に用いられるオーバーコート層について説明する。本実施態様に用いられるオーバーコート層は、後述する着色層および遮光部を覆うように形成された透明樹脂層からなるものであって、この透明樹脂層のうち、上記遮光部と積層された一部の領域には、フッ素を含有する撥液性領域が形成されているものである。なお本実施態様において、上記撥液性領域は、後述するビーズ組成物層が形成される領域にのみ形成されることとなる。
【００２８】
このような撥液性領域が形成される位置は、カラーフィルタの種類や、カラーフィルタと対向して配置されることとなる液晶駆動側基板の構造等により適宜選択されることとなる。このような撥液性領域は、例えば図２に示すように、遮光部２が形成されている領域に、カラーフィルタ内の複数箇所（例えば図中、ｂで示される位置等）に形成されることとなる。またこのような撥液性領域の形状としては、カラーフィルタの種類や、ビーズ組成物層の種類等に応じて適宜選択され、例えば矩形状であってもよく、また円形状であってもよい。
【００２９】
なお本実施態様においては、特に個々の撥液性領域の面積が５００μｍ２〜８０００μｍ２程度、中でも７００μｍ２〜２８００μｍ２程度、特に１２５０μｍ２〜１６００μｍ２程度とされていることが好ましい。また上記撥液性領域は、１０００μｍ角に、２０００μｍ２〜９６０００μｍ２程度、中でも５０００μｍ２〜１３０００μｍ２程度の密度となるように、形成されていることが好ましい。このような密度で後述するビーズ組成物層が形成されるものとすることにより、本実施態様のカラーフィルタが液晶表示装置に用いられた際、カラーフィルタと液晶駆動側基板とのギャップを一定に保つことが可能となるからである。
【００３０】
また本実施態様において、上記撥液性領域は透明樹脂層の表面にフッ素が含有されている領域であり、この領域においては、上記透明樹脂層の最表面から５０ｎｍ以内の領域に少なくともフッ素が含有されていることが好ましい。この撥液性領域におけるフッ素の存在は、Ｘ線光電子分光分析装置（XPS：ESCALAB  220i-XL）による分析において、透明樹脂層の表面より検出される全元素中のフッ素元素の割合を測定することにより確認することができる。またこの際、透明樹脂層に導入されているフッ素の割合としては、透明樹脂層の表面より検出される全元素のうち１０％以上とされることが好ましい。これにより、上記撥液性領域の撥液性を高いものとすることができ、ビーズ組成物層が形成される際、ビーズ組成物層形成用塗工液が濡れ広がらないものとすることが可能となるからである。なお、上記撥液性領域以外の領域と上記撥液性領域以外の領域において、上記フッ素の割合は、（撥液性領域以外の領域のフッ素）／（撥液性領域のフッ素）が０．１以下とされていることが好ましい。これにより、撥液性領域以外の領域の撥液性を低いものとすることができ、本実施態様のカラーフィルタ上に、配向膜等を均一に形成することが可能となるからである。
【００３１】
ここで、本実施態様に用いられる透明樹脂層としては、可視光に対して透過性を有する樹脂を含有し、着色層と遮光部との間の段差等を平坦化することが可能な層であって、上記撥液性領域を形成可能なものであれば特に限定されるものではない。このような透明樹脂層としては、一般的なカラーフィルタに用いられるオーバーコート層と同様とすることができる。具体的には、ポリビニルアルコール、不飽和ポリエステル、アクリル樹脂、ポリエチレン、ジアリルフタレート、エチレンプロピレンジエンモノマー、エポキシ樹脂、フェノール樹脂、ポリウレタン、メラミン樹脂、ポリカーボネート、ポリ塩化ビニル、ポリアミド、ポリイミド、スチレンブタジエンゴム、クロロプレンゴム、ポリプロピレン、ポリブチレン、ポリスチレン、ポリ酢酸ビニル、ポリエステル、ポリブタジエン、ポリベンズイミダゾール、ポリアクリルニトリル、エピクロルヒドリン、ポリサルファイド、ポリイソプレン等のオリゴマー、ポリマー等からなる層が挙げられる。
【００３２】
また、上記透明樹脂層の形成は、一般的な塗布方法により行うことができ、このような塗布方法としては、例えばスピンコート、スプレーコート、ディップコート、ロールコート、ビードコート等が挙げられる。また、上記透明樹脂層の膜厚は、カラーフィルタの種類等により適宜選択されるものであるが、通常０．５μｍ〜５μｍ程度、中でも０．７μｍ〜２μｍ程度とされることとなる。
【００３３】
なお、上記透明樹脂層上にフッ素を導入する方法や、上記撥液性領域をパターン状に形成する方法等については、後述する「Ｂ．カラーフィルタの製造方法」の項で詳しく説明するので、ここでの説明は省略する。
【００３４】
ｂ．ビーズ組成物層
次に、本実施態様に用いられるビーズ組成物層について説明する。上記ビーズ組成物層は、ビーズおよび樹脂を含有する層であり、上述したオーバーコート層の撥液性領域上に形成されているものであって、本実施態様のカラーフィルタが液晶表示装置に用いられる際、カラーフィルタと液晶駆動側基板とのギャップを一定に保つためのスペーサとして用いられるものである。
【００３５】
このようなビーズ樹脂層は、本実施態様のカラーフィルタが液晶表示装置に用いられた際、カラーフィルタと液晶駆動側基板とのギャップを一定に保つことが可能であれば特に限定されるものではなく、例えば図３に示すように、樹脂８上にビーズ７が付着しているようなものであってもよく、また例えば図４に示すように、樹脂８中にビーズ７が包まれているようなものであってもよい。また上記ビーズ組成物層は、透明なものであってもよく、また着色されているものであってもよい。
【００３６】
このようなビーズ組成物層の高さは、カラーフィルタの種類等により適宜選択されるが、通常１．０μｍ〜８μｍ程度、中でも２μｍ〜６μｍ程度とされることが好ましい。
【００３７】
このようなビーズ組成物層に用いられるビーズとしては、一般的なカラーフィルタにビーズスペーサとして用いられるものと同様のものを用いることができ、例えば、ガラス、シリカ、金属酸化物（ＭｇＯ、Ａｌ2Ｏ3）などの無機化合物の多孔質体や非多孔質体、中空体等や、ポリスチレン、ポリエチレン、ポリプロピレン、ポリエステル、ポリアクリル、ナイロン、シリコーン樹脂などのプラスチック類等を用いることができる。またこのようなビーズの表面は、ビーズ組成物層中に含有される樹脂との接着性を良好なものとするため、表面処理が施されたもの等であってもよい。
【００３８】
ここで上記ビーズの形状についても、特に限定されるものではなく、一般的なカラーフィルタにビーズスペーサとして用いられるものと同様の形状を有するものを用いることができるが、特にビーズ組成物層の高さの制御の面から球状であることが好ましい。またこの際、粒子径は１．０μｍ〜８．０μｍ程度、中でも２．５μｍ〜５．５μｍ程度であることが好ましい。これにより、ビーズ組成物層の高さを上述したような範囲とすることができるからである。
【００３９】
また、上記ビーズ組成物層に用いられる樹脂としては、上記ビーズを固定することが可能なものであって、硬化性を有するものであれば特に限定されるものではなく、例えば光硬化性樹脂であってもよく、また熱硬化性樹脂等であってもよい。このような硬化性樹脂に用いられる材料としては、例えばアクリル系樹脂、エポキシ系樹脂、メラミン樹脂等が挙げられる。
【００４０】
また、上記樹脂は、上記ビーズ組成物層の固形分中に７５重量％〜９５重量％程度、中でも８５重量％〜９０重量％程度含有されていることが好ましい。これにより、上記ビーズを強固に固定することができ、例えばカラーフィルタ上に形成された配向膜のラビングの際にビーズが剥がれてしまうこと等のないものとすることができるからである。
【００４１】
ここで、上述したようなビーズ組成物層の形成方法としては、特に限定されるものではなく、例えば上記樹脂およびビーズを、適宜溶媒等と共に混合してビーズ分散液を作製し、インクジェット法によりこのビーズ分散液を塗布して硬化させる方法であってもよく、また上記硬化性樹脂を溶媒等に分散させた硬化性樹脂含有液をインクジェット法により塗布した後、この硬化性樹脂含有液上に上記ビーズを散布して硬化させる方法等であってもよい。このようなビーズ組成物層の形成方法については、後述する「Ｂ．カラーフィルタの製造方法」の項で説明するので、ここでの詳しい説明は省略する。
【００４２】
ｃ．着色層
次に、本実施態様に用いられる着色層について説明する。本実施態様に用いられる着色層は、後述する基材上であって、遮光部により区画された開口部上に形成されるものであれば特に限定されるものではない。このような着色層は、通常、赤（Ｒ）、緑（Ｇ）、および青（Ｂ）の３色で形成される。また上記着色層における着色パターン形状は、ストライプ型、モザイク型、トライアングル型、４画素配置型等の公知の配列とすることができ、着色面積は任意に設定することができる。
【００４３】
ここで、本実施態様に用いられる着色層については、公知のカラーフィルタの着色層に用いられる材料や形成方法等により、形成することが可能であるので、ここでの詳しい説明は省略する。
【００４４】
ｄ．遮光部
次に、本実施態様に用いられる遮光部について説明する。本実施態様に用いられる遮光部は、後述する基材上にパターン状に形成されるものであって、一般的なカラーフィルタに遮光部として用いられるものと同様とすることができる。
【００４５】
このような遮光部としては、例えば、スパッタリング法、真空蒸着法等によって、厚み１０００〜２０００Å程度のクロム等の金属薄膜を形成し、この薄膜をパターニングしたもの等であってもよく、また例えば樹脂バインダ中にカーボン微粒子、金属酸化物、無機顔料、有機顔料等の遮光性粒子を含有させた層をフォトリソ法、印刷法等により形成した方法等であってもよい。
【００４６】
本実施態様においては、後述するように、上記オーバーコート層表面にフッ素を導入する際に、プラズマ照射が行われるため、遮光部が絶縁性を有していることが装置等の面から好ましく、上記の中でも特に樹脂バインダを用いて形成された遮光部であることが好ましい。
【００４７】
ｅ．基材
次に、本実施態様に用いられる基材について説明する。本実施態様に用いられる基材としては、通常カラーフィルタに用いられるものであれば特に限定されるものではなく、石英ガラス、パイレックス（登録商標）ガラス、合成石英板等の可撓性のない透明なリジッド材、あるいは、透明樹脂フィルム、光学用樹脂板等の可撓性を有する透明なフレキシブル材を用いることができる。
【００４８】
ｆ．カラーフィルタ
本実施態様のカラーフィルタは、上記基材、遮光部、着色層、オーバーコート層、およびビーズ組成物層を有するものであれば特に限定されるものではなく、必要に応じて例えば透明電極層等が形成されたものであってもよい。
【００４９】
２．第２実施態様
次に、本発明のカラーフィルタの第２実施態様について説明する。本実施態様におけるカラーフィルタは、基材と、上記基材上にパターン状に形成された遮光部と、上記基材の上記遮光部により区画された開口部上に形成された着色層と、上記遮光部および上記着色層を覆うように形成されたオーバーコート層とを有し、上記オーバーコート層は、上記遮光部上に積層された一部の領域が撥液性物質を含有する撥液性領域とされており、上記撥液性領域上に、ビーズおよび樹脂を含有するビーズ組成物層が形成されていることを特徴とするものである。またこの際、上記オーバーコート層は、平坦化層と、その平坦化層上に形成され、光触媒およびバインダを含有する光触媒含有層とを有しており、上記撥液性領域は、上記光触媒含有層が撥液性物質を含有している領域とされる。
【００５０】
本実施態様のカラーフィルタは、例えば図５に示すように、基材１と、その基材１上にパターン状に形成された遮光部２と、上記基材１上であって、上記遮光部２により区画された開口部に形成された着色層３と、上記遮光部２および着色層３を覆うように形成され、平坦化層２１および光触媒含有層２２が積層されたオーバーコート層４と、そのオーバーコート層４上にパターン状に形成されたビーズ組成物層５とを有するものである。またこの際、上記光触媒含有層２２のうち、遮光部２と積層されている領域には、撥液性物質を含有する撥液性領域（図中、ａで示される領域）が形成されており、上記ビーズ組成物層５は、この撥液性領域（図中、ａで示される領域）上に形成されている。なお、本実施態様のカラーフィルタにおいては、上記ビーズ組成物層５が、カラーフィルタと液晶駆動側基板との間隙を一定に保つスペーサとして用いられることとなる。
【００５１】
本実施態様においては、上記オーバーコート層上に撥液性領域が形成されていることから、例えばビーズ組成物層形成用塗工液を所定の位置にインクジェット法等により滴下してビーズ組成物層が形成される際、上記オーバーコート層上でビーズ組成物層形成用塗工液が濡れ広がらないものとすることができる。したがって、目的とする領域にのみ高精細にビーズ組成物層が形成されたものとすることができ、またビーズ組成物層の高さを容易に制御することができる。これにより、本実施態様のカラーフィルタを液晶表示装置に用いた際、カラーフィルタと液晶駆動側基板とのギャップを一定に保つことが可能となり、色ムラや光漏れ等のない高品質なものとすることができるのである。
【００５２】
また、本実施態様においては、上記ビーズ組成物層が、上記遮光部が形成されている領域、すなわち非表示領域上に形成されていることから、カラーフィルタが液晶表示装置に用いられた際、ビーズ組成物層によって着色層の光透過性が低下すること等がないものとすることができる、という利点も有している。またさらに、本実施態様においては、上記ビーズ組成物層が形成されている領域のみに撥液性領域が形成されていることから、本実施態様のカラーフィルタ上に、例えば配向膜等を形成する際、オーバーコート層が配向膜形成用塗工液をはじいてしまうこと等のないものとすることもできる。
【００５３】
以下、本実施態様のカラーフィルタに用いられるオーバーコート層について説明する。なお、本実施態様に用いられるビーズ組成物層、着色層、遮光部、および基材については第１実施態様で用いられるものと同様とすることができるので、ここでの詳しい説明は省略する。
【００５４】
ａ．オーバーコート層
本実施態様に用いられるオーバーコート層は、平坦化層と光触媒含有層とを有するものであり、上記光触媒含有層の表面に撥液性物質を含有する撥液性領域が形成されているものである。以下、平坦化層および光触媒含有層についてそれぞれわけて説明する。
【００５５】
（光触媒含有層）
本実施態様に用いられる光触媒含有層は、後述する平坦化層上に形成され、光触媒およびバインダを含有する層であって、上記遮光部と積層されている領域に、撥液性物質を含有する撥液性領域がパターン状に形成されているものである。なお本実施態様において、上記撥液性領域は、上記ビーズ組成物層が形成される領域にのみ形成されることとなる。
【００５６】
このような撥液性領域が形成される位置や撥液性領域の形状、撥液性領域の形成される密度等は、カラーフィルタの種類や、カラーフィルタと対向して配置されることとなる液晶駆動側基板の構造等により適宜選択されることとなり、上述した第１実施態様と同様とすることができる。
【００５７】
ここで、上記撥液性領域は、撥液性物質を含有する領域であるが、本実施態様に用いられる撥液性物質とは、一般的に撥水性を有する材料であれば、特に限定されるものではない。このような撥液性物質の有無は、Ｘ線光電子分光分析装置（XPS：ESCALAB  220i-XL）による分析により測定することができる。
【００５８】
本実施態様においては、上記の中でも、撥液性物質のみで層を形成した際、水との接触角が１００°以上となる物質が用いられることが好ましい。ここで、水との接触角は、水、またはそれと同等の表面張力を有する液体との接触角を接触角測定器（協和界面科学（株）製ＣＡ−Ｚ型）を用いて測定（マイクロシリンジから液滴を滴下して３０秒後）し、その結果から、もしくはその結果をグラフにして得られるものである。
【００５９】
また本実施態様においては、上記撥液性物質が特にフッ素を含む物質であることが好ましい。これにより、上記ビーズ組成物層を形成するために用いられるビーズ組成物層形成用塗工液が濡れ広がることが少ないものとすることができ、形成されるビーズ組成物層の形状等を制御することが可能となるからである。ここで、上記フッ素の存在の有無は、上述した方法により測定することができる。またこの際、光触媒含有層中に含有されているフッ素の割合としては、光触媒含有層より検出される全元素のうち１０％以上とされることが好ましい。
【００６０】
ここで、本実施態様においては、光触媒含有層に用いられるバインダが、上記撥液性物質であって、エネルギー照射に伴う光触媒の作用により撥液性の置換基等が分解または変性されて、光触媒含有層表面の液体との接触角を低下させることが可能なものであることが好ましい。これにより、光触媒含有層中に別途撥液性物質を含有させる必要がないものとすることができるからである。
【００６１】
このようなバインダとしては、特に主骨格が上記の光触媒の光励起により分解されないような高い結合エネルギーを有するものであって、光触媒の作用により分解されるような有機置換基を有するものが好ましい。具体的には、（１）ゾルゲル反応等によりクロロまたはアルコキシシラン等を加水分解、重縮合して大きな強度を発揮するオルガノポリシロキサン、（２）撥水牲や撥油性に優れた反応性シリコーンを架橋したオルガノポリシロキサン等を挙げることができ、例えば特開２００１−２７２７７４号公報等に記載されたものと同様のものを用いることができる。
【００６２】
また、上記光触媒含有層中に含有される光触媒としては、半導体として知られる例えば二酸化チタン（ＴｉＯ２）、酸化亜鉛（ＺｎＯ）、酸化スズ（ＳｎＯ２）、チタン酸ストロンチウム（ＳｒＴｉＯ３）、酸化タングステン（ＷＯ３）、酸化ビスマス（Ｂｉ２Ｏ３）、および酸化鉄（Ｆｅ２Ｏ３）を挙げることができる。また半導体以外としては、金属錯体や銀なども用いることができる。本実施態様においては、これらから選択して１種または２種以上を混合して用いることができる。
【００６３】
本実施態様においては、特に二酸化チタンが、バンドギャップエネルギーが高く、化学的に安定で毒性もなく、入手も容易であることから好適に使用される。二酸化チタンには、アナターゼ型とルチル型があり本実施態様ではいずれも使用することができるが、アナターゼ型の二酸化チタンが好ましい。アナターゼ型二酸化チタンは励起波長が３８０ｎｍ以下にある。
【００６４】
このようなアナターゼ型二酸化チタンとしては、例えば、塩酸解膠型のアナターゼ型チタニアゾル（石原産業（株）製ＳＴＳ−０２（平均粒径７ｎｍ）、石原産業（株）製ＳＴ−Ｋ０１）、硝酸解膠型のアナターゼ型チタニアゾル（日産化学（株）製ＴＡ−１５（平均粒径１２ｎｍ））等を挙げることができる。
【００６５】
また光触媒の粒径は小さいほど光触媒反応が効果的に起こるので好ましく、平均粒径が５０ｎｍ以下であることが好ましく、２０ｎｍ以下の光触媒を使用するのが特に好ましい。上記光触媒含有層中の光触媒の含有量は、５〜８０重量％、好ましくは２０〜７０重量％の範囲で設定することができる。
【００６６】
ここで、上記光触媒含有層の形成方法としては、上記光触媒とバインダとを必要に応じて他の添加剤とともに溶剤中に分散して塗布液を調製し、この塗布液を上述した基材等に塗布することにより形成することができる。使用する溶剤としては、エタノール、イソプロパノール等のアルコール系の有機溶剤が好ましい。塗布はスピンコート、スプレーコート、ディップコート、ロールコート、ビードコート等の公知の塗布方法により行うことができる。バインダとして紫外線硬化型の成分を含有している場合、紫外線を照射して硬化処理を行うことにより、光触媒含有層を形成することができる。また本実施態様において、上記光触媒含有層の膜厚は、０．０５〜０．３μｍの範囲内とされることが好ましい。
【００６７】
なお、本実施態様において、上述した領域のみ撥液性物質を含有する撥液性領域とする方法等については、後述する「Ｂ．パターン形成体の製造方法」で説明するので、ここでの詳しい説明は省略する。
【００６８】
（平坦化層）
次に、本実施態様において、オーバーコート層に用いられる平坦化層について説明する。本実施態様に用いられる平坦化層は、可視光に対して透過性を有する樹脂を含有し、着色層と遮光部との間の段差等を平坦化することが可能な層であって、上記光触媒含有層を形成可能なものであれば特に限定されるものではない。このような平坦化層としては、例えば一般的なカラーフィルタに用いられるオーバーコート層と同様とすることができる。
【００６９】
なお、このような平坦化層については、上述した第１実施態様で用いられる透明樹脂層と同様とすることができるので、ここでの詳しい説明は省略する。
【００７０】
ｂ．カラーフィルタ
本実施態様のカラーフィルタは、上記基材、遮光部、着色層、オーバーコート層、およびビーズ組成物層を有するものであれば特に限定されるものではなく、必要に応じて例えば透明電極層等が形成されたものであってもよい。
【００７１】
Ｂ．カラーフィルタの製造方法
次に、本発明のカラーフィルタの製造方法について説明する。本発明のカラーフィルタの製造方法は、２つの実施態様がある。以下、それぞれについてわけて説明する。
【００７２】
１．第１実施態様
まず、本発明のカラーフィルタの製造方法における第１実施態様について説明する。本実施態様のカラーフィルタの製造方法は、基材と、上記基材上にパターン状に形成された遮光部と、上記基材の上記遮光部により区画された開口部上に形成された着色層と、上記遮光部および上記着色層を覆うように形成されたオーバーコート層とを有するカラーフィルタ用基板の、上記オーバーコート層表面を撥液化処理する撥液化処理工程と、上記撥液化処理されたオーバーコート層のうち、上記遮光部上に積層されている領域に、パターン状にインクジェット法により硬化性樹脂含有液を塗布する硬化性樹脂含有液塗布工程と、上記硬化性樹脂含有液上にビーズを散布するビーズ散布工程と、上記硬化性樹脂含有液を硬化させる硬化工程と、上記オーバーコート層表面を洗浄する洗浄工程と、上記オーバーコート層表面を親液化処理する親液化処理工程とを有することを特徴とする方法である。
【００７３】
本実施態様のカラーフィルタの製造方法は、例えば図６に示すように、基材１と、その基材１上にパターン状に形成された遮光部２と、上記基材１上であって、上記遮光部２により区画された開口部に形成された着色層３と、その着色層３および遮光部２を覆うように形成されたオーバーコート層４とを有するカラーフィルタ用基板２３の（図６（ａ））、上記オーバーコート層４表面を、撥液化する撥液化処理工程（図６（ｂ））と、表面が撥液化処理されたオーバーコート層４のうち、遮光部２と積層されている領域上にパターン状に硬化性樹脂含有液６を塗布する硬化性樹脂含有液塗布工程（図６（ｃ））と、上記硬化性樹脂含有液６上にビーズ７を散布するビーズ散布工程（図６（ｄ））と、上記硬化性樹脂含有液を硬化させる硬化工程（図示せず）と、上記オーバーコート層４表面を洗浄する洗浄工程（図６（ｅ））と、上記オーバーコート層４の表面を親液化処理する親液化処理工程（図６（ｆ））とを有するものである。
【００７４】
本実施態様によれば、上記撥液化処理工程により、オーバーコート層上を撥液化処理することから、上記硬化性樹脂含有液塗布工程において、上記硬化性樹脂含有液が濡れ広がることを防止することができる。これにより、目的とする領域にのみ高精細なパターン状に硬化性樹脂含有液を塗布することができ、この硬化性樹脂含有液上にビーズを散布して硬化させることにより形成されるスペーサの高さや形状を均一なものとすることができるのである。またさらに、本実施態様においては、上記洗浄工程後、オーバーコート層表面を親液化する親液化処理工程を行うことから、上記カラーフィルタ上に例えば配向膜を形成する際、配向膜形成用塗工液等が上記オーバーコート層上ではじかれてしまうこと等がないものとすることができ、これらの層を均一に形成することができる、という利点も有する。
以下、本実施態様のカラーフィルタの製造方法の各工程について説明する。
【００７５】
ａ．撥液化処理工程
まず、本実施態様における撥液化処理工程について説明する。本実施態様における撥液化処理工程は、基材と、上記基材上にパターン状に形成された遮光部と、上記基材の上記遮光部により区画された開口部上に形成された着色層と、上記遮光部および上記着色層を覆うように形成されたオーバーコート層とを有するカラーフィルタ用基板の、上記オーバーコート層表面を撥液化処理する工程である。
【００７６】
ここで、本実施態様においては、後述する硬化性樹脂含有液塗布工程において硬化性樹脂含有液が塗布される領域のみが撥液化処理されるものであってもよいが、通常、オーバーコート層全面が撥液化処理されることとなる。
【００７７】
また本実施態様においては、上記オーバーコート層表面の水との接触角が１００°以上、中でも１０２°以上、特に１０５°以上となるようにオーバーコート層表面が処理されることが好ましい。これにより、後述する硬化性樹脂含有液塗布工程において、硬化性樹脂含有液が濡れ広がることの少ないものとすることができ、目的とする領域のみに、均一に硬化性樹脂含有液を塗布することが可能となるからである。上記水との接触角の測定方法は、上述した方法と同様とすることができる。
【００７８】
なお、本工程において上記オーバーコート層表面を撥液化処理する方法については、特に限定されるものではなく、例えば撥液性を有する材料を上記オーバーコート層表面に塗布する方法等であってもよいが、本実施態様においては特にオーバーコート層にフッ素化合物を用いてプラズマを照射し、オーバーコート層表面にフッ素を導入する方法（以下、第１の態様とする。）、または上記オーバーコート層上に光触媒およびバインダを含有し、エネルギー照射に伴う光触媒の作用により液体との接触角が低下する光触媒含有層を形成する方法（以下、第２の態様とする。）を用いることが好ましい。これらの方法によれば、効率よく上記オーバーコート層表面を撥液化処理することが可能となり、また後述する親液化処理工程において、オーバーコート層表面を親液化処理することが可能となるからである。以下、それぞれの態様について説明する。なお、上記カラーフィルタ用基板に用いられる基材、遮光部、着色層については、上述した「Ａ．カラーフィルタ」の項で説明したものと同様とすることができる。また上記カラーフィルタ用基板に用いられるオーバーコート層としては、上述した「Ａ．カラーフィルタ」の第１実施態様で説明した透明樹脂層と同様とすることができるので、ここでの詳しい説明は省略する。
【００７９】
（第１の態様）
まず、本工程における撥液化処理方法の第１の態様について説明する。第１の態様における撥液化処理方法としては、上記オーバーコート層に、フッ素化合物を導入ガスとしてプラズマを照射し、オーバーコート層表面にフッ素を導入する方法である。これは、フッ素化合物を導入ガスとしてプラズマ照射をした場合、有機物にフッ素を導入することができることを利用したものである。本態様において上記プラズマ照射は、例えば真空中で行われるものであってもよく、また大気圧下で行われるものであってもよい。
【００８０】
上記プラズマを照射する際に用いられる導入ガスのフッ素化合物としては、例えばフッ化炭素（ＣＦ４）、窒化フッ素（ＮＦ３）、フッ化硫黄（ＳＦ６）、Ｃ２Ｃｌ３Ｆ３、Ｃ２Ｆ６、Ｃ３Ｆ６等が挙げられる。また、照射されるプラズマの照射条件としては、照射装置等により適宜選択されるものである。
【００８１】
ここで、本態様においては、上記プラズマ照射が大気圧下でのプラズマ照射であることが好ましい。これにより、減圧用の装置等が必要なく、コストや製造効率等の面から好ましいものとすることができるからである。このような大気圧プラズマの照射条件としては、以下のようなものとすることができる。例えば、電源出力としては、一般的な大気圧プラズマの照射装置に用いられるものと同様とすることができる。また、この際、照射されるプラズマの電極と、上記オーバーコート層との距離は、０．２ｍｍ〜２０ｍｍ程度、中でも１ｍｍ〜５ｍｍ程度とされることが好ましい。またさらに、上記導入ガスとして用いられるフッ素化合物の流量は１Ｌ／ｍｉｎ〜１００Ｌ／ｍｉｎ程度、中でも５Ｌ／ｍｉｎ〜５０Ｌ／ｍｉｎ程度であることが好ましく、この際の基板搬送速度が０．１ｍ／ｍｉｎ〜１０ｍ／ｍｉｎ程度、中でも０．５ｍ／ｍｉｎ〜５ｍ／ｍｉｎ程度が好ましい。
【００８２】
なお本工程においてオーバーコート層に導入されたフッ素の存在は、Ｘ線光電子分光分析装置（XPS：ESCALAB  220i-XL）による分析において、オーバーコート層の表面より検出される全元素中のフッ素元素の割合を測定することにより確認することができる。また、この際上記フッ素の割合としては、１０％以上とされることが好ましい。
【００８３】
（第２の態様）
次に、オーバーコート層表面を撥液化処理する方法の第２の態様について説明する。第２の態様における撥液化処理方法としては、オーバーコート層上に、光触媒およびバインダを含有し、エネルギー照射に伴う光触媒の作用により液体との接触角が低下する光触媒含有層を形成する方法である。なお、本態様による撥液化処理を行った場合、以後の工程において、上記光触媒含有層は、オーバーコート層の一部として取り扱われる。
【００８４】
上記光触媒含有層はエネルギー照射に伴う光触媒の作用により液体との接触角が低下するものであることから、本態様によれば、後述する親液化処理工程において、光触媒含有層中に含有される光触媒の作用によって、容易に光触媒含有層表面、すなわちオーバーコート層表面を親液化することが可能となる、という利点を有している。
【００８５】
なお、本態様に用いられる光触媒含有層としては、上述したような水との接触角を有し、上記光触媒およびバインダを含有しているものであって、エネルギー照射に伴う光触媒の作用により液体との接触角が低下するものであれば、特に限定されるものではなく、上述した「Ａ．カラーフィルタ」の第２実施態様で説明したような光触媒およびバインダを含有するものとすることができる。また、上記光触媒およびバインダ以外にも、必要に応じて適宜添加剤等を含有するものとしてもよく、このような添加剤等としては、例えば特開２００１−２７２７７４号公報等に記載されたものと同様のものを用いることができる。
【００８６】
ｂ．硬化性樹脂含有液塗布工程
次に、本実施態様における硬化性樹脂含有液塗布工程について説明する。本実施態様における硬化性樹脂含有液塗布工程は、上記撥液化処理されたオーバーコート層のうち、上記遮光部と積層されている領域に、パターン状にインクジェット法により硬化性樹脂含有液を塗布する工程である。
【００８７】
本工程において、上記硬化性樹脂含有液が塗布される領域としては、上記オーバーコート層が遮光部と積層されている領域であって、スペーサが形成される領域とされる。このような硬化性樹脂含有液が塗布される位置や、形成密度等は、カラーフィルタの種類や、カラーフィルタと対向して配置されることとなる液晶駆動側基板の構造等により適宜選択され、例えば「Ａ．カラーフィルタ」の第１実施態様のオーバーコート層の項で説明したものと同様とすることができる。
【００８８】
また、本工程において塗布される硬化性樹脂含有液としては、インクジェット法により塗布されることが可能であり、かつ後述するビーズ散布工程により散布されたビーズを固定することが可能な硬化性樹脂を含有するものであれば、特に限定されるものではない。上記硬化性樹脂含有液には、通常、硬化性樹脂と、溶媒、その他添加剤等が含有されることとなる。このような硬化性樹脂含有液に用いられる硬化性樹脂としては、光硬化性樹脂であってもよく、また熱硬化性樹脂であってもよい。このような硬化性樹脂としては、例えば、アクリル系樹脂、エポキシ系樹脂、メラミン樹脂等が挙げられる。また、上記硬化性樹脂含有液に用いられる溶媒や、添加剤等としては、一般的にインクジェット用インクに用いられるものと同様とすることができる。
【００８９】
また、上記硬化性樹脂含有液中に含有される硬化性樹脂の固形分濃度としては、通常５重量％〜２０重量％程度、中でも１０重量％〜１５重量％程度とされる。
【００９０】
また、本工程により塗布される硬化性樹脂含有液の膜厚としては、後述するビーズ散布工程において散布されるビーズの粒径に対して２０％〜６０％の範囲内、中でも２５％〜４０％の範囲内とされることが好ましい。これにより、ビーズ散布工程により散布されるビーズを硬化性樹脂含有液中の硬化性樹脂によって固定することが可能となり、また上記硬化性樹脂含有液を硬化させて形成されるスペーサの膜厚を、目的とする高さとすることが可能となるからである。
【００９１】
ｃ．ビーズ散布工程
次に、本実施態様におけるビーズ散布工程について説明する。本実施態様におけるビーズ散布工程は、上記硬化性樹脂含有液上にビーズを散布する工程であり、その散布位置等は特に限定されるものではない。例えば上記硬化性樹脂含有液上にのみビーズを散布する方法等であってもよいが、本実施態様においては特に、上記オーバーコート層上全面にビーズを散布する方法であることが好ましい。これにより、効率よくビーズ散布工程を行うことができ、カラーフィルタの製造効率等の面から好ましいものとすることができるからである。またビーズの散布方法としては、一般的なカラーフィルタの製造の際に用いられる乾式法と同様とすることができる。このようなビーズの散布方法としては、一般的なカラーフィルタの製造の際に、ビーズを散布する方法と同様とすることができる。
【００９２】
また、本工程に用いられるビーズとしては、上述した「Ａ．カラーフィルタ」の項で説明したものと同様とすることができるので、ここでの詳しい説明は省略する。
【００９３】
ｄ．硬化工程
次に、本実施態様における硬化工程について説明する。本実施態様における硬化工程は、上記硬化性樹脂含有液を硬化させる工程であり、硬化性樹脂含有液の硬化方法については、上記硬化性樹脂含有液の種類等により適宜選択される。
【００９４】
例えば上記硬化性樹脂含有液が光硬化性樹脂である場合には、上記硬化性樹脂含有液に光照射が行われ、上記熱硬化性樹脂含有液が熱硬化性樹脂である場合には、加熱が行われることとなる。なお、このような硬化性樹脂含有液の硬化方法については、一般的な方法と同様とすることができる。
【００９５】
ｅ．洗浄工程
本実施態様における洗浄工程は、上記オーバーコート層表面を洗浄する工程である。本実施態様によれば、上記ビーズ散布工程により全面にビーズが散布された場合等、着色層が形成されている領域にもビーズが付着している可能性があり、この場合、着色層上に付着したビーズによって、液晶表示装置の輝度が低下するおそれがある。そこで、本工程により、オーバーコート層の表面を洗浄し、上記硬化性樹脂によってビーズが固着されている領域、すなわちスペーサとして用いられる領域以外に付着したビーズを除去し、液晶表示装置に用いられた際、輝度の高い高品質なカラーフィルタとするのである。
【００９６】
本工程において、上記オーバーコート層表面を洗浄する方法としては、上記オーバーコート層上に付着した余剰なビーズを除去可能な方法であれば特に限定されるものではなく、例えば上記オーバーコート層上に洗浄剤を塗布した後、ブラシ等によりオーバーコート層表面を掃き取る方法等とすることができる。
【００９７】
ｆ．親液化処理工程
次に、本実施態様における親液化処理工程について説明する。本実施態様における親液化処理工程は、上記オーバーコート層表面を親液化処理する工程である。本実施態様においては、上述した撥液化処理工程により、上記オーバーコート層表面は、撥液性を有するものとされている。そのため、このオーバーコート層上に、配向膜等を形成する場合、オーバーコート層が配向膜等をはじいてしまい、均一に形成することが困難となる場合がある。そこで、本工程により、上記オーバーコート層が露出している領域を親液化処理し、カラーフィルタ上に均一に配向膜等を形成可能なものとするのである。
【００９８】
ここで、本実施態様においては、本工程により上記オーバーコート層表面の水との接触角が２０°以下、中でも１５°以下、特に１０°以下とされることが好ましい。これにより、カラーフィルタ上に形成される配向膜を形成する配向膜形成用塗工液等の濡れ性が良好なものとすることができ、配向膜を均一に形成すること等が可能となるからである。上記水との接触角の測定方法は、上述した方法と同様とすることができる。
【００９９】
本工程において、上記オーバーコート層の表面を親液化する方法としては特に限定されるものではなく、通常、上記オーバーコート層表面の撥液化処理方法によって適宜選択されることとなる。そこで、上述した撥液化処理工程において、プラズマ照射により、オーバーコート層表面にフッ素が導入されている場合（第１の態様の場合）、および上記撥液化処理工程により、オーバーコート層上に光触媒含有層が形成されている場合（第２の態様の場合）について説明する。
【０１００】
（第１の態様）
上述した撥液化処理工程において、上記プラズマ照射により、オーバーコート層表面にフッ素が導入されている場合には、上記オーバーコート層表面に紫外光を照射して上記フッ素を除去し、オーバーコート層表面を親液性とする方法、または窒素ガスを導入ガスとして、再度プラズマ照射して上記フッ素を除去し、オーバーコート層表面を親液性とする方法が用いられることが好ましい。これらの方法によれば、特別な装置等を用いることなく、効率よくオーバーコート層表面を親液化することが可能となるからである。
【０１０１】
ここで、紫外光の照射により上記フッ素を除去する場合に照射される紫外光の波長としては、通常１５０ｎｍ〜３８０ｎｍ、中でも１７２ｎｍ〜２６６ｎｍの範囲内とされることが好ましい。このような範囲内の紫外光を照射することにより、効率よく上記オーバーコート層表面のフッ素を除去することができるからである。
【０１０２】
また、窒素ガスを導入ガスとしてプラズマ照射し、上記フッ素を除去する場合には、窒素を導入ガスとして用いること以外は上述した撥液化処理工程で説明した方法と同様に、プラズマ照射を行うことにより、オーバーコート層の表面を親液化することが可能となる。
【０１０３】
（第２の態様）
また、上述撥液化処理工程により、オーバーコート層上に光触媒含有層が形成されている場合（第２の態様の場合）には、上記光触媒含有層にエネルギーを照射する方法が用いられることが好ましい。この方法によれば、光触媒含有層中に含有される光触媒の作用を利用して、効率よく撥液性物質を分解または変性等することができ、オーバーコート層表面を親液化することができるからである。
【０１０４】
なお、本態様でいうエネルギー照射（露光）とは、上記光触媒含有層の表面の液体との接触角を低下させることが可能ないかなるエネルギー線の照射をも含む概念であり、可視光の照射に限定されるものではない。通常このようなエネルギー照射に用いられる光の波長は、４００ｎｍ以下の範囲、好ましくは１５０ｎｍ〜３８０ｎｍの範囲から設定される。これは、上述したように光触媒含有層に用いられる好ましい光触媒が二酸化チタンであり、この二酸化チタンにより光触媒作用を活性化させるエネルギーとして、上述した波長の光が好ましいからである。
【０１０５】
このようなエネルギー照射に用いることができる光源としては、水銀ランプ、メタルハライドランプ、キセノンランプ、エキシマランプ、その他種々の光源を挙げることができる。またエキシマ、ＹＡＧ等のレーザも用いることも可能である。
【０１０６】
ここで、エネルギー照射に際してのエネルギーの照射量は、光触媒含有層の表面の水との接触角が、上述したようなものとなるのに必要な照射量とする。またこの際、光触媒含有層を加熱しながらエネルギー照射することにより、感度を上昇させることが可能となり、効率的な濡れ性の変化を行うことができる点で好ましい。具体的には３０℃〜８０℃の範囲内で加熱することが好ましい。またこの際、エネルギー照射方向は、上記基材側からであってもよく、またオーバーコート層側からであってもよい。
【０１０７】
ｇ．その他
本実施態様のカラーフィルタの製造方法は、上述した工程以外に、例えば透明電極層を形成する透明電極層形成工程や、上記カラーフィルタ形成用基板を形成するカラーフィルタ形成用基板形成工程等を有していてもよい。
【０１０８】
２．第２実施態様
次に、本発明のカラーフィルタの製造方法の第２実施態様について説明する。本発明のカラーフィルタの製造方法の第２実施態様は、基材と、上記基材上にパターン状に形成された遮光部と、上記基材の上記遮光部により区画された開口部上に形成された着色層と、上記遮光部および上記着色層を覆うように形成されたオーバーコート層とを有するカラーフィルタ用基板の、上記オーバーコート層表面を撥液化処理する撥液化処理工程と、上記撥液化処理されたオーバーコート層のうち、上記遮光部上に積層されている領域に、パターン状にインクジェット法により硬化性樹脂およびビーズを含有するビーズ分散液を塗布するビーズ分散液塗布工程と、上記ビーズ分散液を硬化させる硬化工程と、上記オーバーコート層表面を親液化処理する親液化処理工程とを有することを特徴とする方法である。
【０１０９】
本実施態様のカラーフィルタの製造方法は、例えば図７に示すように、基材１と、上記基材１上にパターン状に形成された遮光部２と、上記基材１上であって、遮光部２により区画された開口部に形成された着色層３と、上記着色層３および遮光部２を覆うように形成されたオーバーコート層４とを有するカラーフィルタ用基板２３（図７（ａ））のオーバーコート層４表面を撥液化処理する撥液化処理工程（図７（ｂ））と、上記オーバーコート層４のうち、上記遮光部２と積層されている領域に、ビーズ分散液８を塗布するビーズ分散液塗布工程（図７（ｃ））と、上記ビーズ分散液８を硬化させる硬化工程（図示せず）と、上記オーバーコート層４表面を親液化処理する親液化処理工程（図７（ｄ））とを有するものである。
【０１１０】
本実施態様によれば、上記撥液化処理工程により、オーバーコート層上を撥液化処理することから、上記ビーズ分散液塗布工程において、上記ビーズ分散液が濡れ広がることを防止することができる。これにより、目的とする形状や高さにビーズ分散液を塗布することが可能となり、ビーズ分散液を硬化させて形成されるスペーサの高さを均一なものとすることができるのである。またさらに、本実施態様においては、上記オーバーコート層表面を親液化する親液化処理工程を行うことから、上記カラーフィルタ上に例えば配向膜を形成する際、配向膜形成用塗工液等が上記オーバーコート層上ではじかれてしまうこと等がないものとすることができ、均一にこれらの層を形成することが可能なものとすることができる、という利点も有する。
以下、本実施態様のカラーフィルタの製造方法のビーズ分散液塗布工程および硬化工程について説明する。なお、上記撥液化処理工程および親液化処理工程については、上述した第１実施態様と同様であるので、ここでの説明は省略する。
【０１１１】
ａ．ビーズ分散液塗布工程
本実施態様におけるビーズ分散液塗布工程は、上記撥液化処理されたオーバーコート層のうち、上記遮光部上に積層されている領域に、パターン状にインクジェット法により硬化性樹脂およびビーズを含有するビーズ分散液を塗布する工程である。
【０１１２】
本工程において、上記ビーズ分散液が塗布される領域としては、上記オーバーコート層が遮光部と積層されている領域であって、スペーサが形成される領域とされる。このようなビーズ分散液が塗布される位置や、形成密度等は、カラーフィルタの種類や、カラーフィルタと対向して配置されることとなる液晶駆動側基板の構造等により適宜選択され、例えば「Ａ．カラーフィルタ」の第１実施態様のオーバーコート層の項で説明したものと同様とすることができる。
【０１１３】
また、本工程において塗布されるビーズ分散液としては、インクジェット法により塗布されることが可能でありビーズおよび硬化性樹脂を含有するものであって、硬化してスペーサとして用いられることが可能なものであれば、特に限定されるものではない。通常、硬化性樹脂、ビーズ、溶媒、およびその他添加剤等を含有するものとすることができる。
【０１１４】
このようなビーズ分散液中に含有されるビーズとしては、例えば「Ａ．カラーフィルタ」で説明したものと同様とすることができる。また、上記硬化性樹脂としては、上記ビーズを固定することが可能なものであって、硬化性を有するものであれば特に限定されるものではなく、例えば光硬化性樹脂であってもよく、また熱硬化性樹脂等であってもよい。硬化性樹脂としては、例えば、アクリル系樹脂、エポキシ系樹脂、メラミン樹脂等が挙げられる。また、上記ビーズ分散液に用いられる溶媒や、添加剤等としては、一般的にインクジェット用インクに用いられるものと同様とすることができる。
【０１１５】
なお、上記ビーズ分散液中におけるビーズと上記硬化性樹脂との固形分比は、ビーズの含有量１に対して硬化性樹脂の含有量が３〜２０の範囲内、中でも６〜１０の範囲内とされることが好ましい。これにより、硬化性樹脂がビーズを固定することが可能となり、カラーフィルタ上に形成された配向膜がラビングされる際等に、ビーズが剥がれてしまうこと等のないものとすることができるからである。
【０１１６】
ｂ．硬化工程
次に、本実施態様における硬化工程について説明する。本実施態様における硬化工程は、上記ビーズ分散液を硬化させる工程であり、ビーズ分散液の硬化方法については、ビーズ分散液中に含有される硬化性樹脂の種類等により適宜選択される。
【０１１７】
例えば上記硬化性樹脂が光硬化性樹脂である場合には、上記硬化性樹脂に光照射が行われ、上記熱硬化性樹脂が熱硬化性樹脂である場合には、加熱が行われることとなる。なお、このような硬化性樹脂の硬化方法については、一般的な方法と同様とすることができるので、ここでの詳しい説明は省略する。
【０１１８】
ｃ．その他
本実施態様のカラーフィルタの製造方法は、上述した工程以外に、例えば透明電極層を形成する透明電極層形成工程や、上記カラーフィルタ形成用基板を形成するカラーフィルタ形成用基板形成工程等を有していてもよい。
【０１１９】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１２０】
＜実施例１＞
（カラーフィルタ用基板の準備）
ガラス基板からなる基材と、上記基材上にパターン状に形成された遮光部と、上記遮光部により区画された開口部に形成された着色層と、上記遮光部および着色層を覆うように形成されたオーバーコート層とを有するカラーフィルタ用基板を準備した。
【０１２１】
（撥液化処理工程）
続いて、上記オーバーコート層表面に、下記の条件で大気圧プラズマ照射することにより、撥液化処理を行った。
・導入ガス                ：  ＣＦ４…１５ｌ/ｍｉｎ．
・電極−基板間距離        ：  ２ｍｍ
・電源出力                ：  １６０Ｖ  −  ５Ａ
その後、上記オーバーコート層表面の純水との接触角を接触角測定器（協和界面科学（株）製ＣＡ−Ｚ型）を用いて測定した結果、１０５°であった。
【０１２２】
（硬化性樹脂含有液塗布工程）
上記撥液化処理されたオーバーコート層に、インクジェット法により、下記の硬化性樹脂含有液を１滴ずつ（液量１５ｐｌ）、１５０μｍ間隔で塗布し、塗布後基板をホットプレートで８０℃１０分乾燥させた。結果、直径４５μｍの円形状に硬化性樹脂含有液のドットが形成された。
[硬化性樹脂含有液]
・熱硬化型樹脂：アクリル樹脂（主成分グリシジルメタクリレート）      ２０ｗｔ％
・希釈溶剤    ：  ブチルカルビトールアセテート      ８０ｗｔ％
【０１２３】
（ビーズ散布工程および硬化工程）
次に、上記カラーフィルタ形成用基板上に散布装置を用いて、ビーズ（積水化学製ミクロパール５μｍ）を均一に散布した。上記散布は、硬化性樹脂のドット上だけでなく、オーバーコート層全面とした。続いて上記カラーフィルタ用基板をオーブンにて２３０℃で３０分熱し、上記硬化性樹脂含有液を硬化させた。この熱硬化の過程でビーズが硬化性樹脂内に沈み込むことが確認された。その後、エアナイフにより上記硬化性樹脂に付着した以外の余剰ビーズを除去し、硬化性樹脂中にビーズが固定されたビーズ組成物層を得た。１ドット中のビーズ個数は平均５個であった。
【０１２４】
（親液化処理工程）
上記ビーズ組成物層が形成された基板に、下記の条件で大気圧プラズマを照射し、親液化処理を行った。
・導入ガス                ：  Ｎ２…４２ｌ/min.
・電極−基板間距離        ：  ２ｍｍ
・電源出力                ：  １２５Ｖ  −  ２．５Ａ
上記プラズマ照射後、オーバーコート層の純水との接触角を接触角測定器（協和界面科学（株）製ＣＡ−Ｚ型）を用いて測定した結果、１０°であった。
【０１２５】
＜実施例２＞
（カラーフィルタ用基板の準備）
ガラス基板からなる基材と、上記基材上にパターン状に形成された遮光部と、上記遮光部により区画された開口部に形成された着色層と、上記遮光部および着色層を覆うように形成されたオーバーコート層とを有するカラーフィルタ用基板を準備した。
【０１２６】
（光触媒含有層形成用塗工液の準備）
下記材料を２４時間常温にて攪拌し、撥液性付与剤を作製した。
・フルオロアルキルシラン（ＴＳＬ８２３３  ＧＥ東芝シリコーン製）
：１５．８ｗｔ％
・テトラメトキシシラン（ＴＳＬ８１１４  ＧＥ東芝シリコーン製）：５２．６ｗｔ％
・０．１Ｎ塩酸                                                ：３１．６ｗｔ％
次に、チタニアゾル（ＳＴＳ−０１  石原産業製）を水とイソプロパノールとの混合液（重量比１：１）にてＴｉＯ２濃度が０．５ｗｔ％となるように希釈した。この希釈液と１，３ブタンジオールを重量比２：１で混合し、１０分間攪拌し、さらにこの液と撥液性付与剤を重量比１５：１となるように添加して、１０分間攪拌し光触媒含有層形成用塗工液とした。
【０１２７】
（光触媒含有層形成工程）
上記光触媒含有層塗工液を、上述したカラーフィルタ用基板のオーバーコート層上にダイコート法により塗布し、１５０℃１０分乾燥させた。これにより、厚さ０．１５μｍの光触媒含有層を得た。
（ビーズ組成物層形成工程）
実施例１と同様に、硬化性樹脂含有液塗布工程、ビーズ散布工程、硬化工程、および洗浄工程を行い、光触媒含有層上にビーズ組成物層を形成した。その結果、硬化性樹脂中にビーズが固定されたビーズ組成物層を得た。１ドット中のビーズ個数は平均５個であった。
【０１２８】
（親液化処理工程）
低圧水銀灯の下をコンベアにて、上記ビーズ組成物層が形成されたカラーフィルタ形成用基板を搬送した。この際、７００ｍJ／ｃｍ２の露光量の紫外線を照射して、光触媒の作用により光触媒含有層中に含有される撥液性付与剤を分解した。その結果、ビーズ組成物層が形成されている領域以外のオーバーコート層表面の純水との接触角を接触角測定器（協和界面科学（株）製CA-Z型）を用いて測定したところ１０°であった。
【０１２９】
＜実施例３＞
（カラーフィルタ用基板の準備および撥液化処理工程）
実施例１と同様に、カラーフィルタ用基板を準備し、撥液化処理をおこなった。
（ビーズ分散液塗布工程および硬化工程）
続いて、撥液化処理されたオーバーコート層上に、下記の組成を有するビーズ分散液を、１滴ずつ（液量１５ｐｌ）、間隔１５０μｍで塗布した。その後、カラーフィルタ用基板をホットプレートで８０℃で１０分乾燥させた。続いてオーブンにて２３０℃で３０分熱した。その結果、直径４５μｍの円形状にビーズ分散液のドットが形成され、そのドット中には平均５個のビーズが含有されていた。また熱硬化の過程でビーズはドット中央部に集合したことが確認された。
[ビーズ分散液]
熱硬化型樹脂：アクリル樹脂（主成分グリシジルメタクリレート）１８．５ｗｔ％
希釈溶剤：ブチルカルビトールアセテート      ８０ｗｔ％
ビーズ：積水化学製  ミクロパール        １．５ｗｔ％
なお、このビーズ分散液は、１滴１５ｐｌ当り平均５個のビーズが含有されるビーズ濃度とされた。
【０１３０】
（親液化処理工程）
実施例１と同様に、親液化処理を行った。オーバーコート層の純水との接触角を接触角測定器（協和界面科学（株）製ＣＡ−Ｚ型）を用いて測定した結果、１０°であった。
【０１３１】
＜実施例４＞
（カラーフィルタ用基板の準備および撥液化処理工程）
実施例２と同様に、カラーフィルタ用基板を準備し、オーバーコート層上に光触媒含有層を形成した。
【０１３２】
（ビーズ分散液塗布工程および硬化工程）
実施例３と同様に、ビーズ分散液を塗布し、硬化させた。その結果、直径４５μｍの円形状にビーズ分散液のドットが形成され、そのドット中には平均５個のビーズが含有されていた。また熱硬化の過程でビーズはドット中央部に集合したことが確認された。
【０１３３】
（親液化処理工程）
実施例２と同様に、親液化処理を行った。オーバーコート層の純水との接触角を接触角測定器（協和界面科学（株）製ＣＡ−Ｚ型）を用いて測定した結果、１０°であった。
【図面の簡単な説明】
【０１３４】
【図１】本発明のカラーフィルタの一例を示す概略断面図である。
【図２】本発明のカラーフィルタにおいてビーズ組成物層が形成される位置を説明するための説明図である。
【図３】本発明のカラーフィルタに用いられるビーズ組成物層について説明するための説明図である。
【図４】本発明のカラーフィルタに用いられるビーズ組成物層について説明するための説明図である。
【図５】本発明のカラーフィルタの他の例を示す概略断面図である。
【図６】本発明のカラーフィルタの製造方法の一例を示す工程図である。
【図７】本発明のカラーフィルタの製造方法の他の例を示す工程図である。
【図８】従来のカラーフィルタを説明するための説明図である。
【図９】従来のカラーフィルタを説明するための説明図である。
【符号の説明】
【０１３５】
１  …基材
２  …遮光部
３  …着色層
４  …オーバーコート層
５  …ビーズ組成物層
６  …硬化性樹脂含有液
７  …ビーズ
８  …ビーズ分散液
【図１】
2006337935.tif 000003
【図２】
2006337935.tif 000004
【図３】
2006337935.tif 000005
【図４】
2006337935.tif 000006
【図５】
2006337935.tif 000007
【図６】
2006337935.tif 000008
【図７】
2006337935.tif 000009
【図８】
2006337935.tif 000010
【図９】
2006337935.tif 000011